СПОСОБ ПЕРЕРАБОТКИ СМЕШАННЫХ МЕДНЫХ РУД

3
1. Способ переработки смешанных медных руд, заключающийся в дроблении и измельчении руды, выщелачивании руды раствором серной кислоты концентрацией 10-40 г/дм при перемешивании, содержании твердой фазы 10-70% продолжительностью 10-60 мин, обезвоживании и промывке кека выщелачивания руды, объединении жидкой фазы выщелачивания руды с промывными водами кека выщелачивания, освобождении медьсодержащих растворов от твердых взвесей, экстракции меди из медьсодержащих растворов с получением катодной меди, флотации медных минералов из кека выщелачивания при значении pH 2,0-6,0 с получением флотационного концентрата.
2. Способ по п.1, заключающийся в том, что крупность измельчения руды составляет от 50-100% класса минус 0,1 мм до 50-70% класса минус 0,074 мм.
3. Способ по п.1, заключающийся в том, что промывку кеков выщелачивания осуществляют одновременно с его обезвоживанием методом фильтрования.
4. Способ по п.1, заключающийся в том, что объединенные медьсодержащие растворы освобождаются от твердых взвесей осветлением.
5. Способ по п.1, заключающийся в том, что флотацию проводят с использованием нескольких из следующих собирателей ксантогенат, диэтилдитиокарбамат натрия, дитиофосфат натрия, аэрофлот, сосновое масло.
6. Способ по п.1, заключающийся в том, что экстракцию меди проводят методом «жидкостная экстракция - электролиз».
7. Способ по п.6, заключающийся в том, что рафинат экстракции, образующийся при жидкостной экстракции, используют для выщелачивания руды и для промывки кека выщелачивания.
8. Способ по п.6, заключающийся в том, что электролит, образующийся при электролизе, используют для выщелачивания руды и для промывки кека выщелачивания.